(57)【要約】【課題】  耐ＣＯ性を高め、燃料電池の電圧特性を向上させることを目的とする。【解決手段】  電解質層１１２と、電解質層の一方の面に設けられる第１の電極１２２と、電解質層の他方の面に設けられる第２の電極１１４と、を備え、第１の電極に供給される反応流体に一酸化炭素が含まれる、または、第１の電極に供給された反応流体から一酸化炭素が生成される燃料電池１１０において、第１の電極は、反応流体から電子を取り出す機能を有する第１の触媒物質（Ｐｔ）と、一酸化炭素が二酸化炭素へ変化する活性化エネルギを下げる機能を有する第２の触媒物質（ＷＡｕ）と、酸素を供給する酸素供給物質（Ｒｕ）と、を含むことを特徴とする。【選択図】          図３
2007115664.tif 000002
【特許請求の範囲】
【請求項１】
電解質層と、前記電解質層の一方の面に設けられる第１の電極と、前記電解質層の他方の面に設けられる第２の電極と、を備え、前記第１の電極に供給される反応流体に一酸化炭素が含まれる、または、前記第１の電極に供給された反応流体から一酸化炭素が生成される燃料電池において、
前記第１の電極は、
前記反応流体から電子を取り出す機能を有する第１の触媒物質と、
前記一酸化炭素が二酸化炭素へ変化する活性化エネルギを下げる機能を有する第２の触媒物質と、
酸素を供給する酸素供給物質と、
を含むことを特徴とする燃料電池。
【請求項２】
請求項１記載の燃料電池において、
前記第２の触媒物質は、金と、３族から１１族までの間に位置する遷移金属と、を含むことを特徴とする燃料電池。
【請求項３】
請求項２記載の燃料電池において、
前記金の粒子径は、１ｎｍ以上５ｎｍ以下の範囲にピークを有することを特徴とする燃料電池。
【請求項４】
請求項２または３記載の燃料電池において、
前記遷移金属は、標準電極電位が標準水素電極に対して−０．２５Ｖ以上０．２５Ｖ以下の範囲に酸化還元電位を有することを特徴とする燃料電池。
【請求項５】
請求項１〜４のいずれかに記載の燃料電池において、
前記酸素供給物質は、マグネシウム、アルミニウム、バナジウム、クロム、マンガン、鉄、コバルト、ニッケル、銅、亜鉛、ジルコニウム、モリブデン、ルテニウム、ロジウム、パラジウム、スズ、タングステン、または、イリジウムのうち少なくとも１種類を含むことを特徴とする燃料電池。
【請求項６】
請求項１〜５のいずれかに記載の燃料電池において、
前記第１の電極は、一酸化炭素濃度の低い前記反応流体と接触する第１の領域と、一酸化炭素濃度の高い前記反応流体と接触する第２の領域と、を有し、
前記第１の領域は前記第２の領域よりも前記第２の触媒物質の濃度が低いことを特徴とする燃料電池。
【請求項７】
請求項１〜５のいずれかに記載の燃料電池において、
前記第１の電極は、一酸化炭素濃度の低い前記反応流体と接触する第１の領域と、一酸化炭素濃度の高い前記反応流体と接触する第２の領域と、を有し、
前記第１の領域は前記第２の領域よりも前記酸素供給物質の濃度が低いことを特徴とする燃料電池。
【請求項８】
燃料電池に用いられる触媒であって、
反応流体から電子を取り出す機能を有する第１の触媒物質と、一酸化炭素が二酸化炭素へ変化する活性化エネルギを下げる機能を有する第２の触媒物質と、酸素を供給する酸素供給物質と、を含むことを特徴とする燃料電池用触媒。
【発明の詳細な説明】
【技術分野】
【０００１】
本発明は、燃料電池に関し、具体的には、耐ＣＯ性が高い燃料電池に関する。
【背景技術】
【０００２】
ＩＴやバイオなどの新技術が世界規模で展開される時代となったが、そうした状況にあっても、エネルギ産業は最大級の基幹産業であることに変わりはない。最近では、地球温暖化防止をはじめとする環境意識の浸透に伴い、いわゆる新エネルギに対する期待が高まっている。新エネルギは、環境性に加え、電力需要家に近接して分散型で生産できるため、送電損失面と電力供給のセキュリティ面でもメリットがある。また、新エネルギの開発が新たな周辺産業を創出する副次的効果も期待できる。新エネルギに対する取り組みは、約３０年前の石油危機を契機として本格化し、現在では、太陽光発電などの再生可能エネルギ、廃棄物発電などのリサイクルエネルギ、燃料電池などの高効率エネルギ、およびクリーンエネルギカーを代表とする新分野エネルギなどのエネルギが、それぞれ実用化に向けた開発の段階にある。
【０００３】
そうした中でも、燃料電池は業界でもっとも注目されるエネルギのひとつである。燃料電池は、天然ガスやメタノールなどと水蒸気を反応させて作った水素と、大気中の酸素を化学反応させて電気と熱を同時に生成するもので、発電による副産物が水だけであり、低出力域でも高効率で、しかも発電が天候に影響されず安定的である。殊に固体高分子形燃料電池は、住居用をはじめとする定置型、車載用あるいは携帯用などの用途において次世代のひとつの標準電源と目されており、商品化に向けて、発電性能を向上させるためにナノオーダーの小さいサイズの触媒を用いる技術（特許文献１参照）や、耐ＣＯ性を向上させるために金ナノ粒子を触媒に添加する技術（非特許文献１および２参照）が開発されている。
【特許文献１】特表２００５−５１５０６３号公報
【非特許文献１】松岡  孝司，宮崎  晃平，入山  恭寿，安部  武志，小久見  善八，「金超微粒子担持Ｐｔ−Ｒｕ触媒のメタノール酸化特性」，第４５回  電池討論会  講演要旨集，（社）電気化学会電池技術委員会，（平成１６年１１月２７日），ｐ．６２０−６２１
【非特許文献２】Ｋｏｈｅｉ  Ｍｉｙａｚａｋｉ，Ｋｏｊｉ  Ｍａｔｓｕｏｋａ，Ｙａｓｕｔｏｓｈｉ  Ｉｒｉｙａｍａ，Ｔａｋａｓｈｉ  Ａｂｅ，Ｚｅｍｐａｃｈｉ  Ｏｇｕｍｉ，“Ｅｌｅｃｔｒｏ−ｏｘｉｄａｔｉｏｎ  ｏｆ  Ｍｅｔｈａｎｏｌ  ｏｎ  Ｇｏｌｄ  Ｎａｎｏｐａｒｔｉｃｌｅｓ  Ｓｕｐｐｏｒｔｅｄ  ｏｎ  Ｐｔ／ＭｏＯｘ／Ｃ”，Ｊｏｕｒｎａｌ  ｏｆ  Ｔｈｅ  Ｅｌｅｃｔｒｏｃｈｅｍｉｃａｌ  Ｓｏｃｉｅｔｙ，１５２（９）Ａ１８７０−Ａ１８７３（２００５）
【発明の開示】
【発明が解決しようとする課題】
【０００４】
上記のように、天然ガスやメタノールなどと水蒸気を反応させて水素を作る場合、式（１）、（２）に示すような反応により、理想的には８０％の水素（Ｈ２）と２０％の二酸化炭素（ＣＯ２）が燃料電池に供給されるが、式（１）、（２）の過程で発生する一酸化炭素（ＣＯ）を完全に排除することができないため、数〜数十ｐｐｍのＣＯが燃料電池のアノードへ侵入する。
【０００５】
【化１】
2007115664.tif 000003
【０００６】
【化２】
2007115664.tif 000004
【０００７】
また、メタノールを含む水溶液（有機燃料）が燃料電池に供給される場合、式（３）に示すような反応がアノード側で起こるが、この過程でＣＯ２に反応できなかったＣＯが、アノードに残存することになる。
【０００８】
【化３】
2007115664.tif 000005
【０００９】
そこで、改質反応（変成反応）を経た改質ガスあるいは有機燃料によって発電する燃料電池のアノード用触媒層には、白金（Ｐｔ）のようにＨ２をプロトン（Ｈ＋）にする働きをするものの他に、ＰｔがＣＯによって被毒してその触媒作用が低下してしまうことを防止するため、ＰｔについたＣＯをＣＯ２に変化することを促進する性質を有するルテニウム（Ｒｕ）のような物質を混合したＰｔＲｕ触媒が通常用いられてきた。そして、研究段階ではあるが、ＰｔおよびＲｕ、あるいはＰｔおよびモリブデン（Ｍｏ）の触媒に金ナノ粒子を混合して耐ＣＯ性を向上させる技術も発表されているが、燃料電池の本格普及を前にして、耐ＣＯ性が充分とは言えないことが明らかになった。
【００１０】
本発明は、上記の課題に鑑みてなされたものであって、触媒の耐ＣＯ性を高めて、燃料電池の特性を向上させることを目的とする。
【課題を解決するための手段】
【００１１】
上記目的を達成するために、本発明のある様態は、電解質層と、前記電解質層の一方の面に設けられる第１の電極と、前記電解質層の他方の面に設けられる第２の電極と、を備え、前記第１の電極に供給される反応流体に一酸化炭素が含まれる、または、前記第１の電極に供給された反応流体から一酸化炭素が生成される燃料電池において、前記第１の電極は、前記反応流体から電子を取り出す機能を有する第１の触媒物質と、前記一酸化炭素が二酸化炭素へ変化する活性化エネルギを下げる機能を有する第２の触媒物質と、酸素を供給する酸素供給物質と、を含むことを特徴とするものである。
【００１２】
本明細書においては、燃料電池が発電するのに必要となる燃料および酸化剤を合わせて、反応流体と呼ぶものとする。また、活性化エネルギとは、化学反応が進行するために反応物に必要な最小のエネルギをさし、反応物の分子のうち、活性化エネルギよりも大きいエネルギをもったものだけが、原子間の結合の組み換えをし、生成物の分子に変わることができる。
【００１３】
第１の電極に供給される反応流体に一酸化炭素（ＣＯ）が含まれる燃料電池には、ＬＰＧや都市ガスなどの炭化水素系原燃料を、改質装置により改質した改質ガスを燃料として燃料電池へ供給するものが考えられるが、本発明はこれに限定されるものではない。例えば、酸化剤に空気を用いるような場合には、この空気にＣＯが含まれる可能性も考えられる。また、第１の電極に供給される反応流体から一酸化炭素が生成される燃料電池としては、メタノール水溶液などの液体燃料を直接燃料電池へ供給する燃料電池においてアノード反応の中間生成物としてＣＯが発生する虞があるので、このような液体燃料直接供給型燃料電池が挙げられる。
【００１４】
本発明は上記の構成により、第１の触媒物質にＣＯが付着しても、第２の触媒物質によりＣＯがＣＯ２に変化しやすい状態となっているため、酸素供給物質が酸素（Ｏ）を供給することで、ＣＯ被毒によって第１の触媒物質の能力が低下することを抑制することができ（耐ＣＯ性の向上）、燃料電池の電圧特性が向上する。
【００１５】
また、燃料電池に用いられる触媒であって、反応流体から電子を取り出す機能を有する第１の触媒物質と、一酸化炭素が二酸化炭素へ変化する活性化エネルギを下げる機能を有する第２の触媒物質と、酸素を供給する酸素供給物質と、を含むことを特徴とする燃料電池用触媒も、第１の触媒物質にＣＯが付着しても、第２の触媒物質によりＣＯがＣＯ２に変化しやすい状態となっているため、酸素供給物質が酸素（Ｏ）を供給することで、耐ＣＯ性を向上させることができ、延いては、この触媒を用いる燃料電池の耐久性を向上させることができる。
【００１６】
また、第２の触媒物質は、金と、３族から１１族までの間に位置する遷移金属と、を含んでも良い。さらに、その金の粒子径は、１ｎｍ以上５ｎｍ以下の範囲にピークを有すると良く、遷移金属は、標準電極電位が標準水素電極に対して−０．２５Ｖ以上０．２５Ｖ以下の範囲に酸化還元電位を有するとよい。
【００１７】
１ｎｍ以上５ｎｍ以下の範囲に粒子径のピークを有する金の粒子、所謂、金ナノ粒子はＣＯ酸化能力を顕著に発現する。また、この金ナノ粒子を担持する物質として、３族から１１族までの間に位置する遷移金属、特に、標準電極電位が標準水素電極に対して−０．２５Ｖ以上０．２５Ｖ以下の範囲に酸化還元電位を有する遷移金属を用いると、金ナノ粒子のＣＯ酸化能力を向上させることができる。
【００１８】
また、酸素供給物質としては、マグネシウム、アルミニウム、バナジウム、クロム、マンガン、鉄、コバルト、ニッケル、銅、亜鉛、ジルコニウム、モリブデン、ルテニウム、ロジウム、パラジウム、スズ、タングステン、または、イリジウムのうち少なくとも１種類を含むことが望ましい。酸素供給物質の酸素供給能力を重視すれば、ルテニウムが最適であるが、クロムやスズ、タングステンを酸素供給物質として用いれば、金ナノ粒子を担持する物質と共通の材料を用いることができ、コストを低減することができる。そのほか、主に、周期表において３ 族から１１ 族まで（３Ａ族から７Ａ族、８族および１Ｂ族）の間に位置する遷移元素（遷移金属）が利用可能であると考えられる。
【００１９】
本発明の別の様態は、第１の電極は、一酸化炭素濃度の低い反応流体と接触する第１の領域と、一酸化炭素濃度の高い反応流体と接触する第２の領域と、を有し、第１の領域は第２の領域よりも第２の触媒物質の濃度が低いことを特徴とするものである。さらに別の様態としては、第１の電極は、一酸化炭素濃度の低い反応流体と接触する第１の領域と、一酸化炭素濃度の高い反応流体と接触する第２の領域と、を有し、第１の領域は第２の領域よりも酸素供給物質の濃度が低いことを特徴とするものである。
【００２０】
反応流体が第１の電極へ供給される導入部に近い領域に比べ、第１の電極で反応しなかった反応流体が排出される排出部に近い領域は、流体中に含まれる一酸化炭素の濃度が相対的に高くなる。したがって、相対的な一酸化炭素濃度が高い流体が接触する領域（第２の領域）は、第２の触媒物質の濃度あるいは酸素供給物質の濃度を上げて、ＣＯとＯとが近接する反応場を多く設けることにより、効率的にＣＯをＣＯ２に変化させることができる。
【発明の効果】
【００２１】
本発明によれば、耐ＣＯ性を高め、燃料電池の電圧特性を向上させることができる。
【発明を実施するための最良の形態】
【００２２】
以下に本発明の燃料電池１０について、図を用いて詳細に説明する。本発明の燃料電池１０は、図１に示すように、固体高分子膜１２の一方の面に配され、空気中の酸素などの酸素（Ｏ）源をもとに還元反応が起こる正極（カソード）１４と、固体高分子膜１２の他方の面に配され、純水素、改質ガスあるいはメタノールなどの水素（Ｈ）源をもとに酸化反応が起こる負極（アノード）２２と、を備えている。固体高分子膜１２は一般的に陽イオン交換膜が広く利用されており、アノード２２にて電子を受け渡したＨ源（プロトン：Ｈ＋）が、固体高分子膜１２を介してカソード１４へ移動し、カソード１４にて電子を受け取ったＯ源と反応することで、燃料電池１０外部へ電力を供給することができるとともに、カソード１４にて水（Ｈ２Ｏ）が生成する。また、この一連の反応は発熱反応であるため、燃料電池１０は電気とともに熱を取り出して利用するコージェネレーションシステムとすることで、総合的なエネルギ効率が向上する。
【００２３】
次に、上記のような基本構成を有する燃料電池１０について、具体的な実施の形態を説明する。
【００２４】
（実施の形態１）
本実施の形態では、図２を用いて家庭用燃料電池コージェネレーションシステム１００に用いられる燃料電池１１０について説明する。家庭用燃料電池コージェネレーションシステム１００は、ＬＰＧや都市ガスなどの原燃料（炭化水素系燃料）を改質し、水素（燃料）を約８０％含有する改質ガスを生成する改質装置と、改質装置から供給される改質ガスと空気中の酸素（酸化剤）とにより発電を行う燃料電池１１０と、改質装置や燃料電池１１０などから発生する熱を、お湯（４０℃以上の水）というかたちで熱回収して貯湯する貯湯装置と、を備えており、発電機能と給湯機能との両方を有するシステムである。
【００２５】
家庭に敷設されているＬＰＧや都市ガスなどの原燃料は、通常、ガス漏れに対する安全対策として硫化物によって付臭されているが、この硫化物は改質装置内の触媒を劣化させてしまうので、改質装置では、はじめに脱硫器１５２によって原燃料中の硫化物を除去する。脱硫器１５２によって脱硫された原燃料は、次に水蒸気と混合され、改質器１５４によって水蒸気改質され、変成器１５６に導入される。そして、変成器１５６によって、水素（Ｈ２）約８０％、二酸化炭素（ＣＯ２）約２０％、一酸化炭素（ＣＯ）１％以下の改質ガスが生成されるが、ＣＯの影響を受けやすい低温（１００℃以下）で運転される燃料電池１１０へ改質ガスを供給する本システム１００では、さらに改質ガスと酸素とを混合して、ＣＯ除去器１５８によってＣＯを選択的に酸化する。ＣＯ除去器１５８により、改質ガス中のＣＯ濃度を１０ｐｐｍ以下にすることができる。
【００２６】
改質装置とは、少なくとも改質器１５４と変成器１５６とを含み、本システム１００のように、家庭に敷設されているガスを原燃料とする場合には脱硫器１５２を、燃料電池１１０として固体高分子形燃料電池のような低温タイプの燃料電池１１０を用いる場合にはＣＯ除去器１５８を、さらに含むものとする。
【００２７】
水蒸気改質は吸熱反応であるため、改質器１５４にはバーナ１６０が設けられる。改質装置の起動時には、このバーナ１６０にも原燃料が供給されて改質器１５４を昇温し、本システム１００が安定的に運転できるようになると、バーナ１６０への原燃料の供給はストップし、燃料電池１１０から排出される未反応の燃料をバーナ１６０に供給することで、改質器１５４へ熱を供給する。バーナ１６０により改質器１５４へ熱を供給した後の排気は、まだ大きな熱量をもっているため、この排気は熱交換器ＨＥＸ０１、ＨＥＸ０２にて貯湯タンク１６２内の水と熱交換される。そして、この水は燃料電池１１０のカソード１１４からの排ガスと熱交換（ＨＥＸ０３）し、さらにアノード１２２からの排ガスとも熱交換（ＨＥＸ０４）して貯湯タンク１６２に戻る。この熱交換器ＨＥＸ０１、ＨＥＸ０２、ＨＥＸ０３、ＨＥＸ０４を通る水配管１６４には、熱交換器ＨＥＸ０４を通った後の水（お湯）の温度によって、カソード側加湿タンク１６６の昇温または冷却に利用できるように、分岐配管１６８が設けられている。本システム１００の起動時など、カソード側加湿タンク１６６の温度が低いときには、水は熱交換器ＨＥＸ０４を通った後、分岐配管１６８を通って熱交換器ＨＥＸ０５にてカソード側加湿タンク１６６に熱を供給してから貯湯タンク１６２に戻る。
【００２８】
このカソード側加湿タンク１６６は、冷却水タンクとしても機能しており、カソード側加湿タンク１６６内の水は、燃料電池１１０を冷却してカソード側加湿タンク１６６に戻る。上記のように、本システム１００の起動時など、燃料電池１１０の温度が低いときには、熱交換器ＨＥＸ０５によって温められた冷却水を燃料電池１１０へ供給することにより、燃料電池１１０を温めることもできる。また、冷却水が通る冷却水通路１７０は、アノード側加湿タンク１７２に設けられる熱交換器ＨＥＸ０６に接続され、冷却水はカソード側加湿タンク１６６とアノード側加湿タンク１７２の温度をほぼ同一にする役割も果たしている。
【００２９】
改質装置からの改質ガスは、このアノード側加湿タンク１７２にて、加湿（本システム１００の場合はバブリング）されてアノード１２２へ供給される。アノード１２２にて発電に寄与しなかった未反応の燃料は、燃料電池１１０から排出されてバーナ１６０へ供給される。この燃料電池１１０は通常７０〜８０℃の範囲で発電するように運転しており、燃料電池１１０から排出された排ガスは８０℃程度の熱を持っているため、上記のように熱交換器ＨＥＸ０４にて熱交換した後、さらに熱交換器ＨＥＸ０７にて、カソード側加湿タンク１６６およびアノード側加湿タンク１７２へ供給される水を昇温した後に、バーナ１６０へ供給される。
【００３０】
カソード側加湿タンク１６６およびアノード側加湿タンク１７２へ供給される水は、導電率が低く、有機物の混入が少ない清浄な水が望ましいので、上水からの水を水処理装置１７４にて、逆浸透膜とイオン交換樹脂による水処理を施してから供給される。また、この水処理を施した水は、改質器１５４の水蒸気改質にも用いられる。上水は貯湯タンク１６２にも供給されるが、このとき上水は貯湯タンク１６２の下部から供給される。また、水配管１６４も貯湯タンク１６２の下部から温度の低い水を引出し、各熱交換器と熱交換した水を上部へ戻す。
【００３１】
ＨＥＸ１０は全熱交換器である。カソード１１４にて発電に寄与しなかった未反応の酸素を含む排ガスは８０℃程度の熱と反応によって生成された生成水を含んでいるため、全熱交換器ＨＥＸ１０にてカソード１１４へ供給される空気へ熱と水分を供給する。カソード１１４へ供給される空気は、さらにカソード側加湿タンク１６６にて加湿（本システム１００の場合はバブリング）されてからカソード１１４へ供給され、一方、全熱交換器ＨＥＸ１０にて熱と水分とを供給した排ガスは、さらに熱交換器ＨＥＸ０３にて水と熱交換してから、本システム１００の外部へ排出される構成となっている。
【００３２】
本実施の形態の燃料電池１１０は、カソード１１４およびアノード１２２へ均一に改質ガスを供給できるようにするためと、カソード１１４からの生成水やカソード１１４およびアノード１２２で凝縮した凝縮水を外部へすみやかに排出できるようにするためとの観点から、拡散層１２０、１２８を備えている。拡散層は、カーボンペーパ、カーボンの織布あるいは不織布を基材として、基材にカーボンブラックを主とする粘性の有るカーボンペーストを塗布して作製する。図３に示すように、拡散層は生産性を考慮して、両拡散層１２０、１２８の基材に共通のカーボンペーパを用い、基材に塗布する拡散層ペーストをカソード側とアノード側とで異なるものを用いる。具体的には、カソード側基材にカソード側拡散層ペーストを塗布・乾燥・熱処理して作製されたカソード側充填層１１６は、アノード側より撥水性を低く（フッ素樹脂量を少なく）する。一方、アノード側基材にアノード側拡散層ペーストを塗布・乾燥・熱処理して作製されたアノード側充填層１２４は、撥水性を高く（フッ素樹脂量を多く）する。
【００３３】
しかし、一般的なフッ素樹脂（以下、高分子フッ素樹脂）は結着性を有するため、拡散層ペースト中に多くの高分子フッ素樹脂を投入すると、混合作業や塗布作業により、粘性が高くなり、団子状になる。そのため、塗布工程が非常に困難となる。そこで、高分子フッ素樹脂よりも平均分子量が小さく、結着性が非常に低い性質を有する低分子フッ素樹脂を用い、低分子フッ素樹脂に撥水性を、高分子フッ素樹脂に結着性を担わせることにより、それぞれの拡散層ペーストが、バランスよく撥水性と結着性とを持つようにする。具体的には、拡散層の基材となるカーボンペーパ（東レ社製：ＴＧＰＨ０６０Ｈ）は、重量比でカーボンペーパ：ＦＥＰ（テトラフルオロエチレン−ヘキサフルオロプロピレン共重合体）=９５：５（カソード用）、６０：４０（アノード用）となるように、ＦＥＰ分散液
に浸漬した後、６０℃１時間の乾燥後、３８０℃１５分間の熱処理（ＦＥＰ撥水処理）を行う。これにより、カーボンペーパはほぼ均一に撥水処理される。
【００３４】
次に、カーボンブラック（ＣＡＢＯＴ社製：Ｖｕｌｃａｎ  ＸＣ７２Ｒ）と溶媒としてテルピネオール（キシダ化学社製）と非イオン性界面活性剤のトリトン（キシダ化学社製）とを、重量比がカーボンブラック：テルピネオール：トリトン＝２０：１５０：３となるように、万能混合機（ＤＡＬＴＯＮ社製）にて常温で６０分間、均一になるように混合し、カーボンペーストを作製する。低分子フッ素樹脂（ダイキン社製：ルブロンＬＤＷ４０Ｅ）と高分子フッ素樹脂（デュポン社製：ＰＴＦＥ３０Ｊ）とを、分散液中に含まれるフッ素樹脂の重量比が低分子フッ素樹脂：高分子フッ素樹脂＝２０：３となるように混合し、カソード用混合フッ素樹脂を作製する。ハイブリッドミキサ用容器に上記カーボンペーストを投入し、カーボンペーストが１０〜１２℃になるまで冷却する。冷却したカーボンペーストに上記カソード用混合フッ素樹脂を、重量比がカーボンペースト：カソード用混合フッ素樹脂（分散液中に含まれるフッ素樹脂成分）＝３１：１となるように投入し、ハイブリッドミキサ（キーエンス社製：ＥＣ５００）の混合モードにて１２〜１８分間混合する。混合停止のタイミングはペーストの温度が５０〜５５℃となるまでとし、混合時間を適宜調整する。ペーストの温度が５０〜５５℃に達した後、ハイブリッドミキサを混合モードから脱泡モードへ切換え、１〜３分間脱泡を行う。脱泡を終えたペーストを自然冷却してカソード用拡散層ペーストを完成させる。
【００３５】
ハイブリッドミキサ用容器に上記カーボンペーストと上記低分子フッ素樹脂とを、重量比がカーボンペースト：低分子フッ素樹脂（以下、アノード用フッ素樹脂とする）（分散液中に含まれるフッ素樹脂成分）＝２６：３となるように投入し、ハイブリッドミキサの混合モードにて１５分間混合する。混合した後、ハイブリッドミキサを混合モードから脱泡モードへ切換え、４分間脱泡を行う。脱泡を終えたペーストの上部に上澄み液が溜まった場合はこの上澄み液を廃棄し、ペーストを自然冷却してアノード用拡散層ペーストを完成させる。常温まで冷却した各拡散層ペーストを、ＦＥＰ撥水処理を施した上記カーボンペーパの表面に、カーボンペーパ面内の塗布状態が均一になるように塗布し、熱風乾燥機（サーマル社製）にて６０℃６０分間乾燥する。最後に、３６０℃２時間熱処理を行い、拡散層を完成させる。
【００３６】
アノード１２２には、タングステン（Ｗ）上に金（Ａｕ）ナノ粒子を蒸着させてＷＡｕ触媒を作製し、これをＰｔＲｕ／Ｃ（Ｐｔ：Ｒｕ＝１：１、田中貴金属製）上に付加したＰｔＲｕ＋ＷＡｕ／Ｃ触媒（実施例１）を用いる。ＷＡｕ触媒は、金アセチルアセテート錯体を減圧下（１Ｐａ）で昇華させることにより、Ｗ上に蒸着し、これをアルゴン雰囲気にて２５０℃４時間熱処理して得られる。金ナノ粒子は、直径が１０ｎｍを超えるとＣＯ酸化能力が急激に低下し、直径３ｎｍをピークとして１〜５ｎｍ程度であるとＣＯ酸化能力を顕著に発現することがわかっている。
【００３７】
また、混合量は、ＰｔＲｕの重量に対してＡｕの量が０．０１ｗｔ％以下では金ナノ粒子を混合した効果が分かりにくく、５０ｗｔ％以上とすると、金は融点が低く、その分、熱処理などの加工が困難になるため、加工コストが増加してしまうほか、Ｈ２をＨ＋にする触媒機能が低下してしまう。耐ＣＯ性とコストとのバランスを考慮すると、Ｗ担持金ナノ粒子の混合量は、ＰｔＲｕの重量に対して１０〜４０ｗｔ％、望ましくは５〜１０ｗｔ％、金ナノ粒子の混合量として換算すると、ＰｔＲｕの重量に対して１〜１０ｗｔ％、望ましくは５±１ｗｔ％であると考えられる。本実施例では、金ナノ粒子担持Ｗの混合量が１３ｗｔ％のときに金ナノ粒子換算で５ｗｔ％となるように蒸着時に蒸着量を調整し、直径３ｎｍをピークとする金ナノ粒子がＷに担持されたＷＡｕをＰｔＲｕ／Ｃに混合する。
【００３８】
図３に示すように、アノード１２２にＣＯが混入してしまう燃料電池１１０の場合、ＣＯは改質ガス中に数ｐｐｍ程度含まれており、このＣＯが触媒のＰｔに付着しやすい性質を有する。ＣＯがＰｔに付着してしまうと、Ｐｔの触媒としての活性が低下して、アノード１２２が過電圧の状態（２０ｍＶ〜３０ｍＶ）となってしまう。Ｒｕは、改質ガスと共に供給される加湿水（Ｈ２Ｏ）などから、ＣＯを触媒に影響を及ぼさないＣＯ２に変化させるのに必要なＯあるいはＯＨを引出す性質を有しており、ＰｔにＣＯが付着しても、近接するＲｕがＯあるいはＯＨを引出し、ＣＯをＣＯ２に変化させることが可能であるが、Ｒｕの酸化還元電位は高く、ＲｕだけではＣＯがＣＯ２へと変化する活性化エネルギを下げることはできない。この反応場にＡｕが存在すると、ＡｕはＣＯがＣＯ２へと変化する活性化エネルギを下げる性質を有するため、ＣＯからＣＯ２への変化を促進することができる。
【００３９】
さらに、この反応場にＷが存在すると、アノード１２２の酸化反応電位（０Ｖ）に近いところに酸化還元電位を有しており（Ｐｏｕｒｂａｉｘ，ｐ．２８２参照）、ＣＯがＣＯ２へと変化する活性化エネルギを下げるＡｕの働きをさらに促進させる性質を有している。したがって本実施例によれば、従来のＰｔＲｕ／Ｃ触媒よりもＰｔへのＣＯ被毒を低減することができ、アノード１２２の耐ＣＯ性が向上し、燃料電池１１０の耐久性を向上させることができる。
【００４０】
実施例１では、金ナノ粒子をＷに担持させてものをＰｔＲｕ／Ｃに混合したが、燃料電池１１０のアノード１２２用の触媒は、水素源（実施の形態１ではＨ２）をプロトン（Ｈ＋）にする働きをするもの（第１の触媒物質）と、第１の触媒物質に付着してその能力を低下させてしまうＣＯを、ＣＯ２に変化させるのに必要なＯ（またはＯＨ）を供給する働きをするもの（酸素供給物質）と、ＣＯがＣＯ２に変化しやすくなるように、ＣＯからＣＯ２への活性化エネルギを下げる働きをするもの（第２の触媒物質）と、を含んでいれば良い。Ｒｕ以外に酸素供給物質として利用可能なものとしては、バナジウム（Ｖ）、クロム（Ｃｒ）、マンガン（Ｍｎ）、鉄（Ｆｅ）、コバルト（Ｃｏ）、ニッケル（Ｎｉ）、銅（Ｃｕ）、ジルコニウム（Ｚｒ）、モリブデン（Ｍｏ）、ロジウム（Ｒｈ）、パラジウム（Ｐｄ）、タングステン（Ｗ）、イリジウム（Ｉｒ）などの遷移元素（遷移金属）、または、マグネシウム（Ｍｇ）、アルミニウム（Ａｌ）、亜鉛（Ｚｎ）、スズ（Ｓｎ）などが挙げられる。
【００４１】
また、ＷＡｕ以外に第２の触媒物質として利用可能なものとしては、金ナノ粒子単体や、スズ（Ｓｎ）に金ナノ粒子を担持させたＳｎＡｕ、クロム（Ｃｒ）に金ナノ粒子を担持させたＣｒＡｕなどが挙げられる。特に、Ｓｎはアノード１２２の酸化反応電位（０Ｖ）に近いところに酸化還元電位を有しており（Ｐｏｕｒｂａｉｘ，ｐ．４７９参照）、ＣＯがＣＯ２へと変化する活性化エネルギを下げるＡｕの働きをさらに促進させる性質を有している。したがって本実施例によれば、従来のＰｔＲｕ／Ｃ触媒よりもＰｔへのＣＯ被毒を低減することができ、アノード１２２の耐ＣＯ性が向上し、燃料電池１１０の耐久性を向上させることができる。
【００４２】
アノード１２２に上記のＰｔＲｕ＋ＷＡｕ／Ｃ触媒を用いて本実施の形態の燃料電池１１０を作製する。アノード１２２は、ＰｔＲｕ＋ＷＡｕ／Ｃ（カーボン担体：Ｃａｂｏｔ社製  ＶＵＬＣＡＮ  ＸＣ７２）と電解質溶液（２０％Ｎａｆｉｏｎ（登録商標）溶液）とをＰｔＲｕ＋ＷＡｕ／Ｃ：電解質溶液＝１：２の割合で混合してアノードスラリーを作製する。このアノードスラリーを拡散層１２８の、アノード用拡散層ペーストを塗布して充填層１２４を形成した面に塗布し、アノード電極を作製する。一方、カソード１１４は、Ｐｔ／Ｃ（カーボン担体：Ｃａｂｏｔ社製  ＶＵＬＣＡＮ  ＸＣ７２）と電解質溶液（２０％Ｎａｆｉｏｎ（登録商標）溶液）とをＰｔ／Ｃ：電解質溶液＝３：８の割合で混合してカソードスラリーを作製する。このカソードスラリーを拡散層１２０の、カソード用拡散層ペーストを塗布して充填層１１６を形成した面に塗布し、カソード電極を作製する。このアノード電極とカソード電極とで固体電解質膜（Ｎａｆｉｏｎ（登録商標）１１２）１１２を挟持し、約１４０℃にてホットプレスすることにより燃料電池１１０（実施例１）を作製する。
【００４３】
ＷＡｕの代わりにＳｎＡｕを用いる以外は、実施例１の燃料電池１１０の作製方法と同じ作製方法にて、アノードにＰｔＲｕ＋ＳｎＡｕ／Ｃ触媒を用いた実施例２の燃料電池を作製する。また、参考例として、ＰｔＲｕ／Ｃ触媒に直径３ｎｍをピークとする金ナノ粒子をＰｔＲｕの重量に対して５ｗｔ％蒸着させたＰｔＲｕ＋Ａｕ／Ｃを用いた燃料電池を作製し、比較例として第２の触媒物質を含まない従来のＰｔＲｕ／Ｃ触媒を用いた燃料電池を作製する。実施例１、実施例２、参考例および比較例の燃料電池（単セル）による電流電圧特性を測定した結果（電流−電圧曲線）を図４に示す。図４からも明らかなように、第２の触媒物質を混合した燃料電池は、電流密度を上げても電圧低下が少なく、広い電流範囲で安定した電圧を得ることができる。すなわち、高負荷状態のように燃料電池の劣化が急速に進みやすい状態に陥っても、これに対する耐性があるといえ、第２の触媒物質を混合することで、燃料電池の耐久性が向上すると考えられる。
【００４４】
そのほかの実施例として、実施例１と同様に、Ｗ上に金ナノ粒子を蒸着させてＷＡｕ触媒を作製し、これをＰｔＲｕ／Ｃ（田中貴金属製）上に付加したＰｔＲｕ＋ＷＡｕ／Ｃ触媒を用いるが、実施例１と異なり、Ｒｕ量の異なる２種類のＰｔＲｕ／Ｃを用いるものも考えられる。具体的には、触媒ＡはＰｔ：Ｒｕ＝１．４：０．６の割合のＰｔＲｕ／ＣにＷＡｕ触媒を付加し、触媒ＢはＰｔ：Ｒｕ＝０．６：１．４の割合のＰｔＲｕ／ＣにＷＡｕ触媒を付加する（実施例３）。
【００４５】
アノード１２２に供給される改質ガス中のＣＯの絶対量は、改質ガスの導入口から排出口までの間にほとんど変化することはないが、相対量は増加するため、ＣＯ被毒の影響は改質ガスの導入口近傍よりも排出口近傍の方が大きい。具体的には、導入口近傍における改質ガスの成分比を水素８０％、二酸化炭素２０％、一酸化炭素１０ｐｐｍとし、燃料電池１１０が燃料利用率７０％で運転されると仮定すると、排出口近傍での成分比は水素約５５％、二酸化炭素約４５％、一酸化炭素約２３ｐｐｍとなり、導入口近傍と排出口近傍とでは一酸化炭素の濃度が２倍以上増加する。そこで実施例３では、Ｒｕ量（相対量）が２倍以上異なる２種類の触媒を用いる。実施例３によれば、実施例１と同様に、アノード１２２の耐ＣＯ性が向上し、燃料電池１１０の耐久性を向上させることができるほか、アノード１２２の耐ＣＯ性の均一化を図ることができる。
【００４６】
アノード１２２に上記２種類の触媒を用いて本実施例の燃料電池１１０を作製する（図５）。触媒Ａと触媒Ｂのそれぞれに、触媒と電解質溶液との比が１：２となるように電解質溶液を混合して、アノードスラリーＡとアノードスラリーＢとを作製する。アノードスラリーＡは、拡散層ペーストを塗布して充填層１２４を形成した拡散層１２８の改質ガス導入口に近い上部半分に塗布し、アノードスラリーＢは、拡散層ペーストを塗布して充填層１２４を形成した拡散層１２８の改質ガス排出口に近い下部半分に塗布し、アノード電極を作製する。一方、カソード１１４は、Ｐｔ／Ｃと電解質溶液とをＰｔ／Ｃ：電解質溶液＝３：８の割合で混合してカソードスラリーを作製する。このカソードスラリーを拡散層１２０の、拡散層ペーストを塗布して充填層１１６を形成した面に塗布し、カソード電極を作製する。このアノード電極とカソード電極とで固体高分子膜１１２を挟持し、約１４０℃にてホットプレスすることにより燃料電池１１０を作製する。
【００４７】
（実施の形態２）
本実施の形態では、図６を用いて携帯用燃料電池システム２００に用いられる燃料電池２１０について説明する。燃料電池２１０は、アノード２２２（２２２ａ、２２２ｂ、２２２ｃ）にメタノール水溶液あるいは純メタノール（以下、「メタノール燃料」と記載する）が供給される直接メタノール供給形燃料電池（Ｄｉｒｅｃｔ  Ｍｅｔｈａｎｏｌ  Ｆｕｅｌ  Ｃｅｌｌ：ＤＭＦＣ）であり、燃料電池２１０の発電部は、拡散層を用いず、固体高分子膜２１２がカソード２１４（２１４ａ、２１４ｂ、２１４ｃ）とアノード２２２とに挟持され形成される触媒コーティング膜（Ｃａｔａｌｙｓｔ  Ｃｏａｔｅｄ  Ｍｅｍｂｒａｎｅ：ＣＣＭ）２３０となっている。
【００４８】
アノード２２２へ供給されるメタノール燃料は、燃料電池２１０の外部より、図示しないメタノール燃料供給孔を通って燃料室２５４へ供給され、燃料室２５４に貯蔵されるメタノール燃料から各アノード２２２へ供給される。アノード２２２では、式（３）に示したようなメタノールの反応が起こり、Ｈ＋が固体高分子膜２１２を介してカソード２１４へ移動すると共に、電力が取出される。式（３）からも明らかなように、この反応により、アノード２２２からは二酸化炭素が発生する。そこで、燃料室２５４と、携帯用燃料電池システム２００のアノード側の筐体２５６ａに設けられた複数のアノード側生成物排出孔２５８との間には、気液分離フィルタ２６０を配置する。
【００４９】
この気液分離フィルタ２６０は、気体成分を選択的に透過し、液体成分は透過させない微細な孔を有する平面状のフィルタであり、耐メタノール（アルコール）性を有する材料が適している。また、筐体２５６（アノード側筐体２５６ａ、カソード側筐体２５６ｃ）は、軽量で剛性を有し、かつ、耐食性を有する材料が適しており、合成樹脂やアルミニウム合金、チタン合金、ステンレス鋼などの金属が適している。また、強化ガラスやスケルトン樹脂でも良い。そして、気液分離フィルタ２６０と同様に、筐体２５６もメタノール燃料と接触する部分を有するので、特に、メタノール燃料と接触する部分では、上記合成樹脂あるいは金属にフッ素系合成樹脂を重ね合わせた複合材料を用いると良い。さらに、２６２は、燃料室２５４を形成すると共に、ＣＣＭ２３０を締め付ける支持部材２６２であり、支持部材２６２もまた筐体２５６のメタノール燃料と接触する部分と同じ材料を用いると良い。
【００５０】
カソード２１４へは複数のカソード側生成物排出孔２６４を通って空気が供給され、固体高分子膜２１２を介してカソード２１４へ移動してきたＨ＋と空気中の酸素との間で反応が起こり、生成水が生成される。カソード２１４へ空気を供給すると共に、カソ−ド２１４からの生成水を排出するカソード側生成物排出孔２６４は、アノード側生成物排出孔２５８と総面積としては同等になるように設けられているが、アノード側生成物排出孔２５８よりも径の小さい孔を多数配している。また、カソード側生成物排出孔２６４の内壁およびカソード側生成物排出孔２６４が設けられている部分のカソード側の筐体２５６ｃ表面は、酸化チタンなどの光触媒を含む機能性コーティング材にて被覆されている。小さい孔を多数配することにより、カソード２１４より排出される生成水が滴下する虞がなく、また、内壁に機能性コーティング材を被覆することにより、生成水が孔を塞ぐことなく、内壁表面に薄く広がって蒸発しやすくなると共に、微生物の繁殖などを防ぐことができる。
【００５１】
この機能性コーティング材には、携帯用燃料電池システム２００に、太陽光など光触媒が機能する特定の波長を含む光が照射されないときにも、有機物分解機能あるいは抗菌機能が作用するように、銀、銅、亜鉛などの金属が含まれていると良い。さらに、筐体２５６の表面全体に、機能性コーティング材を被覆すれば、携帯用燃料電池システム２００の利用者が、携帯用燃料電池システム２００に触ることにより付着する有機物を分解し、携帯用燃料電池システム２００に防汚機能あるいは抗菌機能を付与することができる。アノード２２２からカソード２１４へメタノール燃料が流入することを防ぐため、ＣＣＭ２３０を取り囲むように、Ｏリング２６６（アノード側Ｏリング２６６ａ、カソード側Ｏリング２６６ｃ）が配されている。本実施例では、カソード側の筐体２５６ｃと支持部材２６２とによって押圧され、メタノール燃料がアノード２２２からカソード２１４へ流入することを防止すると共に、アノード２２２へ酸素が流入することも防止している。このＯリング２６６は柔軟性と耐食性を有するものが望ましい。
【００５２】
アノード２２２には、Ｃｒ上に金ナノ粒子を蒸着させてＣｒＡｕ触媒を作製し、これをＰｔＲｕ／Ｃ（Ｐｔ：Ｒｕ＝１：１、田中貴金属製）上に付加したＰｔＲｕ＋ＣｒＡｕ／Ｃ触媒（実施例４）を用いる。ＣｒＡｕ触媒は、金アセチルアセテート錯体を減圧下（１Ｐａ）で昇華させることにより、Ｃｒ上に蒸着し、これをアルゴン雰囲気にて２５０℃４時間熱処理して得られる。金ナノ粒子の重量、寸法などは実施例１と同様なので省略する。実施例３が実施例１と異なる点は第２の触媒物質としてＣｒを用いる点である。ＣｒはＷに比べると、０Ｖ付近に酸化還元電位がないため、ＡｕがＣＯをＣＯ２へ変化させる働きをさらに向上させる能力は低いものの、Ｈ２ＯからＯあるいはＯＨを引出す能力においてＷより優れている。
【００５３】
アノード２２２に上記のＰｔＲｕ＋ＣｒＡｕ／Ｃ触媒を用いて実施例４の燃料電池２１０を作製する。アノード２２２は、ＰｔＲｕ＋ＣｒＡｕ／Ｃと電解質溶液とをＰｔＲｕ＋ＣｒＡｕ／Ｃ：電解質溶液＝１：２の割合で混合してアノードスラリーを作製する。このアノードスラリーを固体高分子膜（Ｎａｆｉｏｎ１１５（Ｄｕｐｏｎｔ社製））２１２の一方の面に塗布する。一方、カソード２１４は、Ｐｔ／Ｃと電解質溶液とをＰｔ／Ｃ：電解質溶液＝３：８の割合で混合してカソードスラリーを作製する。このカソードスラリーを固体高分子膜２１２の他方の面に塗布することにより燃料電池２１０を作製する。
【００５４】
上記のようにＣｒはＲｕほどではないが、酸素供給機能も優れているので、Ｒｕにかかるコストを考慮して、酸素供給物質と第２の触媒物質とを共通化する例（実施例５）も考えられる。具体的には、ＰｔＣｒ／Ｃ（Ｐｔ：Ｃｒ＝１：１）上に金ナノ粒子を蒸着させたＰｔＣｒ＋Ａｕ／Ｃ触媒を用いる（図７参照）。ＰｔＣｒ＋Ａｕ／Ｃ触媒は、金アセチルアセテート錯体を減圧下（１Ｐａ）で昇華させることにより、ＰｔＣｒ／Ｃ上に蒸着し、これをアルゴン雰囲気にて２５０℃４時間熱処理して得られる。担持量は、ＰｔＣｒの重量に対して０．０１ｗｔ％以下では金ナノ粒子を担持した効果が分かりにくく、５０ｗｔ％以上とすると、Ａｕは融点が低く、その分、熱処理などの加工が困難になるため、加工コストが増加してしまう。耐ＣＯ性とコストとのバランスを考慮すると、１〜１０ｗｔ％、望ましくは５±１ｗｔ％であると考えられる。したがって、担持量５ｗｔ％となるように蒸着時に調整し、直径３ｎｍをピークとする金ナノ粒子をＰｔＣｒ／Ｃ上に蒸着する。アノード２２２に上記のＰｔＣｒ＋Ａｕ／Ｃ触媒を用いて実施例５の燃料電池２１０を作製する方法は、実施例４と同様であるので省略する。
【００５５】
さらに実施例３と同様にＡｕ量を燃料の導入口近傍と排出口近傍とで変化をつけるため、Ａｕ量の異なる２種類のＰｔＣｒ＋Ａｕ／Ｃを用いてもよい。具体的には、触媒ＡとしてＰｔＣｒ／Ｃを用い、触媒Ｂとして実施例４と同様のＰｔＣｒ＋Ａｕ／Ｃを用いる。そのほかの実施例として、ＤＭＦＣの場合、Ｐｔ／ＣあるいはＰｔＲｕ／ＣではなくＰｔ黒あるいはＰｔＲｕ黒が利用されることがある。Ｃに担持されていないＰｔあるいはＰｔＲｕが触媒として利用される場合には、Ｐｔ黒あるいはＰｔＲｕ黒の平均粒径が・・μｍとなるので、実施例１〜５のようにＰｔあるいはＰｔＲｕと並んでＣ上にＷ、ＳｎあるいはＣｒが担持されるのではなく、図８に示すようにＰｔＲｕ黒（Ｐｔ黒でもよい）上に金ナノ粒子を蒸着したＷが担持される（実施例６）。このとき、金ナノ粒子を担持する物質はＳｎあるいはＣｒでもよい。
【００５６】
以上、実施例として紹介したものを表１にまとめる。
【００５７】
【表１】
2007115664.tif 000006
【００５８】
金ナノ粒子を担持する第２担体物質としては、表１に示したように、主に周期表において３族から１１族まで（３Ａ族から７Ａ族、８族および１Ｂ族）の間に位置する遷移元素（遷移金属）が利用可能であると考えられる。具体的には、第２担体物質は、マグネシウム（Ｍｇ）、アルミニウム（Ａｌ）、バナジウム（Ｖ）、クロム（Ｃｒ）、マンガン（Ｍｎ）、鉄（Ｆｅ）、コバルト（Ｃｏ）、ニッケル（Ｎｉ）、銅（Ｃｕ）、亜鉛（Ｚｎ）、ジルコニウム（Ｚｒ）、モリブデン（Ｍｏ）、ルテニウム（Ｒｕ）、ロジウム（Ｒｈ）、パラジウム（Ｐｄ）、スズ（Ｓｎ）、タングステン（Ｗ）またはイリジウム（Ｉｒ）、もしくは、これらの酸化物が挙げられる。これらの金属または金属酸化物は単独では不安定な物質もあり、一部または全部を固溶合金化あるいはカーバイド化することにより、熱的、化学的、電気化学的な安定を保つことができる。
【００５９】
第２担体物質の酸化還元電位がアノードでのＣＯ酸化電位付近（−０．１Ｖ〜０．４Ｖ）にある場合、第２触媒物質のＣＯ酸化活性を向上させることができる。このような物質としては、例えば、ＷやＳｎが挙げられる。ＷやＳｎは、式（４）および式（５）に示すように、アノードでのＣＯ酸化電位付近に酸化還元電位を有しているので、ＷやＳｎは第２担体物質として特に好ましい金属であるといえる。
【産業上の利用可能性】
【００６０】
本実施の形態では、ＣＯが残存してしまう改質ガスをアノードに供給するタイプの燃料電池やアノード側の反応過程においてＣＯが発生する虞のある液体燃料直接供給型燃料電池について説明したが、本発明はこれに限定させるものではない。
【図面の簡単な説明】
【００６１】
【図１】本発明に係る燃料電池の構成を示す構成模式図である。
【図２】本発明に係る燃料電池を用いた家庭用燃料電池コージェネレーションシステムの構成を示す構成模式図である。
【図３】実施の形態１に用いられる本発明の燃料電池の構成を示す構成模式図である。
【図４】本発明の実施例１および実施例２に係る燃料電池の電流電圧特性を示すグラフである。
【図５】本発明の実施例３に係る燃料電池の構成を示す構成模式図である。
【図６】本発明に係る燃料電池を用いた携帯用燃料電池システムの構成を示す構成模式図である。
【図７】本発明の実施例５に係る燃料電池の構成を示す構成模式図である。
【図８】本発明の実施例６に係る燃料電池の構成を示す構成模式図である。
【符号の説明】
【００６２】
１０、１１０、２１０  燃料電池
１２、１１２、２１２  固体高分子膜
１４、１１４、２１４  正極（カソード）
２２、１２２、２２２  負極（アノード）
１００  家庭用燃料電池コージェネレーションシステム
１１６  カソード側充填層
１２０  カソード側拡散層
１２４  アノード側充填層
１２８  アノード側拡散層
１５２  脱硫器
１５４  改質器
１５６  変成器
１５８  ＣＯ除去器
１６０  バーナ
１６２  貯湯タンク
１６４  水配管
１６６  カソード側加湿タンク
１６８  分岐配管
１７０  冷却水通路
１７２  アノード側加湿タンク
１７４  水処理装置
２００  携帯用燃料電池システム
２３０  触媒コーティング膜（ＣＣＭ）
２５２  メタノール燃料供給孔
２５４  燃料室
２５６  筐体（アノード側筐体２５６ａ、カソード側筐体２５６ｃ）
２５８  アノード側生成物排出孔
２６０  気液分離フィルタ
２６２  支持部材
２６４  カソード側生成物排出孔
２６６  Ｏリング（アノード側Ｏリング２６６ａ、カソード側Ｏリング２６６ｃ）
ＨＥＸ０１、ＨＥＸ０２、ＨＥＸ０３、ＨＥＸ０４、ＨＥＸ０５、ＨＥＸ０６、ＨＥＸ０７  熱交換器
ＨＥＸ１０  全熱交換器
【図１】
2007115664.tif 000007
【図２】
2007115664.tif 000008
【図３】
2007115664.tif 000009
【図４】
2007115664.tif 000010
【図５】
2007115664.tif 000011
【図６】
2007115664.tif 000012
【図７】
2007115664.tif 000013
【図８】
2007115664.tif 000014